Травильный раствор для обработки стекла.
ETCHING SOLUTION FOR GLASS TREATMENT

Изобретение относится к составам травильных растворов, которые могут быть использованы для обработки стекол.
Известен травильный раствор, содержащий, мас.%: фтористоводородная кислота 50,0-60,0; азотная кислота 20,0-30,0; полиакриламид 1,0-5,0; вода - остальное [1]. Скорость травления стекла таким раствором составляет 0,5-0,69 мкм/мин.
Задача изобретения состоит в увеличении скорости процесса травления стекла.
Технический результат достигается тем, что травильный раствор для обработки стекла, содержащий фтористоводородную кислоту, азотную кислоту, полиакриламид, воду, дополнительно содержит соляную кислоту и глицерин при следующем соотношении компонентов, мас.%: фтористоводородная кислота 50,0-60,0; азотная кислота 20,0-30,0; полиакриламид 2,0-3,0; соляная кислота 9,0-11,0; глицерин 1,0-2,0; вода 5,0-7,0.
В таблице приведены составы травильного раствора для обработки стекла.
Скорость травления стекла раствором составит 0,8-1,0 мкм/мин для всех приведенных в таблице составов. Перед обработкой стекла раствор целесообразно подогреть до температуры 30-50°С.
Источники информации
1. SU 722865, С03С 15/00, 1980.